(57)【要約】【課題】樹脂と混合しても樹脂混合体の透明性を損ないにくいガラスを提供する。【解決手段】質量％で、ＳｉＯ２  ３５〜７５％、Ａｌ２Ｏ３  ０．１〜３０％、Ｂ２Ｏ３  ０〜３０％、ＳｉＯ２＋Ａｌ２Ｏ３＋Ｂ２Ｏ３  ５５〜９０％、ＭｇＯ＋ＣａＯ＋ＳｒＯ＋ＢａＯ＋ＺｎＯ  ２〜１５％、Ｎｂ２Ｏ５＋ＷＯ３  ５〜１５％を含有することを特徴とするガラス。【選択図】なし【特許請求の範囲】
【請求項１】
質量％で、ＳｉＯ２  ３５〜７５％、Ａｌ２Ｏ３  ０．１〜３０％、Ｂ２Ｏ３  ０〜３０％、ＳｉＯ２＋Ａｌ２Ｏ３＋Ｂ２Ｏ３  ５５〜９０％、ＭｇＯ＋ＣａＯ＋ＳｒＯ＋ＢａＯ＋ＺｎＯ  ２〜１５％、Ｎｂ２Ｏ５＋ＷＯ３  ５〜１５％を含有することを特徴とするガラス。
【請求項２】
さらに、質量％で、Ｌｉ２Ｏ＋Ｎａ２Ｏ＋Ｋ２Ｏ  ０〜１５％を含有することを特徴とする請求項１に記載のガラス。
【請求項３】
質量％で、Ｎｂ２Ｏ５  ０．１〜１５％を含有し、質量比で、ＳｉＯ２／Ｎｂ２Ｏ５が２．４〜２０であることを特徴とする請求項１又は２に記載のガラス。
【請求項４】
屈折率ｎｄが１．５０〜１．７０、アッベ数νｄが４０〜６０であることを特徴とする請求項１〜３のいずれかに記載のガラス。
【請求項５】
請求項１〜４のいずれかに記載のガラスからなることを特徴とするガラスフィラー。
【請求項６】
形状が略球状であることを特徴とする請求項５に記載のガラスフィラー。
【請求項７】
平均粒子径が０．５〜２０μｍであることを特徴とする請求項５又は６に記載のガラスフィラー。
【請求項８】
請求項５〜７のいずれかに記載のガラスフィラーと樹脂とを含むことを特徴とする樹脂混合体。
【請求項９】
ガラスフィラーと樹脂との屈折率ｎｄの差が±０．０５以内であることを特徴とする請求項８に記載の樹脂混合体。
【請求項１０】
立体造形用であることを特徴とする請求項８又は９に記載の樹脂混合体。
【発明の詳細な説明】
【技術分野】
【０００１】
本発明は、ガラス、ガラスフィラー、及び樹脂混合体に関する。
【背景技術】
【０００２】
従来、樹脂材料等を積層させて立体造形物を得る方法が知られている。例えば光造形法、粉末焼結法、熱溶解積層（ＦＤＭ）法等種々の方法が提案され実用化されている。
【０００３】
例えば光造形法は、細やかな造形や正確なサイズ表現に優れており、広く普及している。この方法は以下のようにして立体造形物を作製するものである。まず液状の光硬化性樹脂を満たした槽内に造形ステージを設け、造形ステージ上の光硬化性樹脂に紫外線レーザーを照射して所望のパターンの硬化層を作製する。このようにして硬化層を１層造ると造形ステージを１層分だけ下げて、硬化層上に未硬化の樹脂を導入し、同様にして紫外線レーザーを光硬化性樹脂に照射して前記硬化層上に新たな硬化層を積み上げる。この操作を繰り返すことにより、所定の立体造形物を得る。また、粉末焼結法は、樹脂、金属、セラミックス、ガラスの粉末を満たした槽内に造形ステージを設け、造形ステージ上の粉末に半導体等のレーザーを照射し、軟化変形にて所望のパターンの硬化層を作製するものである。
【先行技術文献】
【特許文献】
【０００４】
【特許文献１】特開平７−２６０６０号公報
【発明の概要】
【発明が解決しようとする課題】
【０００５】
光造形法等で作製される樹脂製の立体造形物は、細やかで精密であるが、機械的強度等に劣ることが指摘されている。そこで特許文献１では、光硬化性樹脂と無機充填材を混合することが提案されている。
【０００６】
ところが樹脂と無機充填材粒子を混合すると、樹脂混合体である立体造形物の透明性が損なわれるという問題があった。
【０００７】
以上に鑑み、本発明は、樹脂と混合しても樹脂混合体の透明性を損ないにくいガラスを提供することを目的とする。
【課題を解決するための手段】
【０００８】
本発明のガラスは、質量％で、ＳｉＯ２  ３５〜７５％、Ａｌ２Ｏ３  ０．１〜３０％、Ｂ２Ｏ３  ０〜３０％、ＳｉＯ２＋Ａｌ２Ｏ３＋Ｂ２Ｏ３  ５５〜９０％、ＭｇＯ＋ＣａＯ＋ＳｒＯ＋ＢａＯ＋ＺｎＯ  ２〜１５％、Ｎｂ２Ｏ５＋ＷＯ３  ５〜１５％を含有することを特徴とする。このような組成のガラスは、樹脂と屈折率が整合しやすく、樹脂と混合してもガラスと樹脂の屈折率差に起因する光の散乱が生じにくく、結果として樹脂混合体の透明性を高めることができる。ここで、「ＳｉＯ２＋Ａｌ２Ｏ３＋Ｂ２Ｏ３」はＳｉＯ２、Ａｌ２Ｏ３、及びＢ２Ｏ３の合量、「ＭｇＯ＋ＣａＯ＋ＳｒＯ＋ＢａＯ＋ＺｎＯ」はＭｇＯ、ＣａＯ、ＳｒＯ、ＢａＯ、及びＺｎＯの合量、「Ｎｂ２Ｏ５＋ＷＯ３」はＮｂ２Ｏ５、及びＷＯ３の含有量の合量を意味する。
【０００９】
本発明のガラスは、質量％で、Ｌｉ２Ｏ＋Ｎａ２Ｏ＋Ｋ２Ｏ  ０〜１５％を含有することが好ましい。ここで、「Ｌｉ２Ｏ＋Ｎａ２Ｏ＋Ｋ２Ｏ」はＬｉ２Ｏ、Ｎａ２Ｏ、及びＫ２Ｏの含有量の合量を意味する。
【００１０】
本発明のガラスは、Ｎｂ２Ｏ５  ０．１〜１５％を含有し、質量比で、ＳｉＯ２／Ｎｂ２Ｏ５が２．４〜２０であることが好ましい。ここで、「ＳｉＯ２／Ｎｂ２Ｏ５」はＳｉＯ２の含有量をＮｂ２Ｏ５の含有量で除した値を意味する。
【００１１】
本発明のガラスは、屈折率ｎｄが１．５０〜１．７０、アッベ数νｄが４０〜６０であることが好ましい。
【００１２】
本発明のガラスフィラーは上記ガラスからなることを特徴とする。
【００１３】
本発明のガラスフィラーは、形状が略球状であることが好ましい。
【００１４】
本発明のガラスフィラーは、平均粒子径が０．５〜２０μｍであることが好ましい。ここで、「平均粒子径」とは一次粒子のメジアン径での５０％体積累積径を示し、レーザー回折式粒度分布測定法により測定された値をいう。
【００１５】
本発明の樹脂混合体は、上記ガラスフィラーと樹脂とを含有することを特徴とする。
【００１６】
本発明の樹脂混合体は、ガラスフィラーと樹脂との屈折率ｎｄの差が±０．０５以内であることが好ましい。
【００１７】
本発明の樹脂混合体は、立体造形用であることが好ましい。
【発明の効果】
【００１８】
本発明によれば、樹脂と混合しても樹脂混合体の透明性を損ないにくいガラスを提供することができる。
【発明を実施するための形態】
【００１９】
本発明のガラスは、ガラス組成として、ＳｉＯ２  ３５〜７５％、Ａｌ２Ｏ３  ０．１〜３０％、Ｂ２Ｏ３  ０〜３０％、ＳｉＯ２＋Ａｌ２Ｏ３＋Ｂ２Ｏ３  ５５〜９０％、ＭｇＯ＋ＣａＯ＋ＳｒＯ＋ＢａＯ＋ＺｎＯ  ２〜１５％、Ｎｂ２Ｏ５＋ＷＯ３  ５〜１５％を含有する。以下、上記のように各成分を限定した理由を説明する。なお、各成分の含有量に関する説明において、「％」は「質量％」を意味する。
【００２０】
ＳｉＯ２はガラス骨格を形成する成分である。また化学耐久性の向上や失透の抑制が可能な成分である。ＳｉＯ２の含有量は、３５〜７５％であり、４０〜７０％、４５〜６５％、４８〜６０％、特に５０〜５８％であることが好ましい。ＳｉＯ２の含有量が少なすぎると、上記効果が得にくくなる。一方、ＳｉＯ２の含有量が多すぎると溶融性が低下しやすくなる。また成形時に軟化しにくくなって製造が困難になる虞がある。
【００２１】
Ａｌ２Ｏ３はガラス化安定成分である。また化学耐久性の向上や失透の抑制が可能な成分である。Ａｌ２Ｏ３の含有量は、０．１〜３０％であり、１〜２５％、５〜２２％、１０〜２０％、特に１２〜１８％であることが好ましい。Ａｌ２Ｏ３の含有量が少なすぎると、上記効果が得にくくなる。一方、Ａｌ２Ｏ３の含有量が多すぎると、溶融性が低下しやすくなる。また成形時に軟化しにくくなって製造が困難になる虞がある。
【００２２】
Ｂ２Ｏ３はガラス化安定成分である。また化学耐久性の向上や失透の抑制が可能な成分である。Ｂ２Ｏ３の含有量は、０〜３０％であり、１〜２６％、５〜２２％、１０〜２０％、特に１２〜１８％であることが好ましい。Ｂ２Ｏ３の含有量が多すぎると、溶融性が低下しやすくなる。また、略球状化工程において蒸発して設計組成からの組成ズレが生じやすくなる。
【００２３】
ＳｉＯ２＋Ａｌ２Ｏ３＋Ｂ２Ｏ３の含有量は、５５〜９０％であり、６０〜８９％、６５〜８８％、７０〜８７％、７５〜８６％、特に８０〜８６％であることが好ましい。ＳｉＯ２＋Ａｌ２Ｏ３＋Ｂ２Ｏ３の含有量が少なすぎると、ガラス化しにくくなる。一方、ＳｉＯ２＋Ａｌ２Ｏ３＋Ｂ２Ｏ３の含有量が多すぎると、溶融性が低下しやすくなる。また成形時に軟化しにくくなって製造が困難になる虞がある。
【００２４】
ＭｇＯ、ＣａＯ、ＳｒＯ、ＢａＯ、及びＺｎＯはガラス中で中間物質として働き、ガラスを安定化させるとともに、粘性を低下させる成分である。ＭｇＯ＋ＣａＯ＋ＳｒＯ＋ＢａＯ＋ＺｎＯの含有量は、２〜１５％であり、２．２〜１２％、２．４〜１０％、２．６〜８％、特に２．８〜６％であることが好ましい。ＭｇＯ＋ＣａＯ＋ＳｒＯ＋ＢａＯ＋ＺｎＯの含有量が少なすぎると、上記効果が得にくくなる。一方、ＭｇＯ＋ＣａＯ＋ＳｒＯ＋ＢａＯ＋ＺｎＯの含有量が多すぎると化学耐久性が低下しやすくなり、またガラスが失透しやすくなって製造が困難になる虞がある。
【００２５】
なお、ＭｇＯ、ＣａＯ、ＳｒＯ、ＢａＯ、及びＺｎＯの好ましい範囲は以下の通りである。
【００２６】
ＭｇＯの含有量は、０〜１５％、０．５〜１０％、特に１〜６％であることが好ましい。
【００２７】
ＣａＯの含有量は、０〜１５％、０．５〜１０％、特に１〜６％であることが好ましい。
【００２８】
ＳｒＯの含有量は、０〜１５％、０．５〜１０％、特に１〜６％であることが好ましい。
【００２９】
ＢａＯの含有量は、０〜１５％、０．５〜１０％、特に１〜６％であることが好ましい。
【００３０】
ＺｎＯの含有量は、０〜１５％、０．５〜１０％、特に１〜６％であることが好ましい。
【００３１】
Ｎｂ２Ｏ５、及びＷＯ３は屈折率、アッベ数を調整できる成分である。Ｎｂ２Ｏ５＋ＷＯ３の含有量は、５〜１５％であり、５〜１２％、５〜１０％、６〜９％、特に７〜８％であることが好ましい。Ｎｂ２Ｏ５＋ＷＯ３の含有量が少なすぎると、上記効果が得にくくなる。一方、Ｎｂ２Ｏ５＋ＷＯ３の含有量が多すぎると、屈折率が大きくなりすぎ、アッベ数が小さくなりすぎる傾向がある。また、ガラスが失透しやすくなる。
【００３２】
なお、Ｎｂ２Ｏ５、及びＷＯ３の好ましい範囲は以下の通りである。
【００３３】
Ｎｂ２Ｏ５の含有量は、０〜１５％、０．１〜１５％、０．５〜１０％、特に１〜５％であることが好ましい。Ｎｂ２Ｏ５の含有量が多すぎると、屈折率が大きくなりすぎ、アッベ数が小さくなりすぎる傾向がある。また、ガラスが失透しやすくなる。
【００３４】
ＷＯ３の含有量は、０〜１５％、０．１〜１５％、０．５〜１０％、特に１〜５％であることが好ましい。ＷＯ３の含有量が多すぎると、屈折率が大きくなりすぎ、アッベ数が小さくなりすぎる傾向がある。また、ガラスが失透しやすくなる。さらに、ガラスが着色しやすくなる傾向がある。
【００３５】
ＳｉＯ２／Ｎｂ２Ｏ５は、２．４〜２０、４〜１８、８〜１６、１０〜１５、特に１２〜１４であることが好ましい。このようにすることで化学的耐久性、耐失透性を高めつつ、樹脂の屈折率と整合したガラスを得やすくなる。
【００３６】
本発明のガラスは、上記成分以外にも以下の成分を含有することができる。
【００３７】
Ｌｉ２Ｏ、Ｎａ２Ｏ、及びＫ２Ｏは、ガラスの粘度を低下させるとともに、失透を抑制する成分である。Ｌｉ２Ｏ＋Ｎａ２Ｏ＋Ｋ２Ｏの含有量は、０〜１５％、０．１〜１０％、０．５〜８％、１〜６％、特に１〜４％であることが好ましい。Ｌｉ２Ｏ＋Ｎａ２Ｏ＋Ｋ２Ｏの含有量が多すぎると、ガラスの略球状化工程においてガラス成分が蒸発しやすく、設計組成からの組成ずれが生じやすくなる。また化学耐久性が低下しやすく、Ｌｉ２Ｏ、Ｎａ２Ｏ、及びＫ２Ｏが樹脂中に溶出し樹脂が劣化しやすくなる。
【００３８】
なお、Ｌｉ２Ｏ、Ｎａ２Ｏ、及びＫ２Ｏの好ましい範囲は以下の通りである。
【００３９】
Ｌｉ２Ｏの含有量は、０〜１０％、０．１〜９％、０．５〜７％、特に１〜５％であることが好ましい。
【００４０】
Ｎａ２Ｏの含有量は、０〜１０％、０．１〜７．５％、０．５〜５％、特に１〜２．５％であることが好ましい。
【００４１】
Ｋ２Ｏの含有量は、０〜１０％、０．１〜８％、０．５〜６％、特に１〜４％であることが好ましい。
【００４２】
ＴｉＯ２は、屈折率、アッベ数を調整できる成分であり、またガラスの粘度を低下させる成分である。ＴｉＯ２の含有量は、０〜１５％、０．１〜１２％、０．５〜１０％、特に１〜５％であることが好ましい。ＴｉＯ２の含有量が多すぎると屈折率が大きくなりすぎ、またアッベ数が小さくなりすぎる傾向がある。さらに、ガラスが着色しやすくなる。
【００４３】
本発明のガラスは、屈折率ｎｄが１．５０〜１．７０、１．５０〜１．６０、特に１．５０〜１．５５であることが好ましく、アッベ数νｄは、４０〜６０、４５〜６０、特に５０〜５７であることが好ましい。このようにすれば、アクリル系樹脂等多くの樹脂と光学定数が整合しやすくなる。光学定数が上記範囲から外れると、樹脂と整合した光学定数を得ることが難しくなる。また、本発明のガラスは、得られる樹脂混合物の透明性を高める観点から、５８８ｎｍにおける厚み０．５ｍｍでの光透過率が３０％以上、５０％以上、特に７０％以上であることが好ましい。
【００４４】
本発明のガラスフィラーは、上記のガラスからなる。
【００４５】
本発明のガラスフィラーの形状は破砕状、柱状、繊維状、略球状を取りうるが、略球状であることが好ましい。形状を略球状とすれば樹脂に含有するガラスフィラーの量を増やした際に、樹脂混合体の粘度上昇を抑制することができ、流動性を維持することができる。また、樹脂に添加した際、樹脂と接触する表面積が低減できるため、光の散乱が生じにくく、樹脂混合体の透明性を高めることができる。
【００４６】
本発明のガラスフィラーは、平均粒子径が０．５〜２０μｍ、１〜１５μｍ、特に３〜１２μｍであることが好ましい。このようにすれば、液体の樹脂にガラスフィラーを添加した際、ガラスフィラーの沈降速度を低下させることができる。特に、紫外線硬化樹脂にガラスフィラーを添加し、紫外線を照射して硬化させる立体造形用である場合、造形に必要な時間内に沈降が生じると造形物にムラが生じるが、上記平均粒子径とすることでその虞が低減できる。
【００４７】
次に、本発明のガラス及びガラスフィラーの製造方法の一例について説明する。
【００４８】
まず、ガラス原料を所定割合で調合して得られた原料バッチを１４００〜１７００℃で溶融して溶融ガラスを得る。次に、溶融ガラスを所定形状（例えば、フィルム状）に成形した後、粉砕、分級しガラス粉末を得る。粉砕方法としては、ボールミル、ビーズミル、ジェットミル、振動ミル等が使用され、湿式粉砕又は乾式粉砕を使用することができる。分級方法としては、網篩い、気流式分級装置等の公知の分級技術を用いることができる。
【００４９】
得られたガラス粉末を加熱溶融することにより球状化する。加熱溶融方法としては、ガラス粉末をテーブルフィーダー等で炉内へ供給し、空気バーナー等で１４００〜２０００℃で加熱し、溶融して、表面張力によりガラス粉末を球状化し、冷却、回収する方法が挙げられる。
【００５０】
次に、球状化したガラス粉末を所望の粒度分布になるように分級することにより、ガラスフィラーを得る。分級方法としては、網篩い、気流式分級装置等の公知の分級技術を用いることができる。
【００５１】
なお、ガラスフィラーの表面をシランカップリング剤によって処理する。シランカップリング剤で処理すれば、ガラスフィラーと樹脂の結合力を高めることができるため、機械的強度の優れた樹脂混合物を得ることが可能になる。さらに、ガラスフィラーと樹脂のなじみがよくなり、界面の泡や空隙が減少し、光散乱が少なくなるため、樹脂混合体の透明性を高めやすい。シランカップリング剤としては、アミノシラン、エポキシシラン、アクリルシラン等が好ましい。なおシランカップリング剤は、用いる樹脂によって適宜選択すればよい。
【００５２】
次に、本発明で使用する樹脂について説明する。
【００５３】
樹脂は、光硬化性樹脂、熱硬化性樹脂の何れであってもよく、採用する造形法によって適宜選択することができる。例えば光造形法を使用する場合は液状の光硬化性樹脂を選択すればよく、また粉末焼結法を採用する場合は粉末状の熱硬化性樹脂を選択すればよい。
【００５４】
上記光硬化性樹脂としては、例えば、ポリアミド系樹脂、ポリアミドイミド系樹脂、ポリアセタール系樹脂、（メタ）アクリル系樹脂、メラミン樹脂、（メタ）アクリル−スチレン共重合体、ポリカーボネート系樹脂、スチレン系樹脂、ポリ塩化ビニル系樹脂、ベンゾグアナミン−メラミンホルムアルデヒド、シリコーン系樹脂、フッ素系樹脂、ポリエステル系樹脂、架橋（メタ）アクリル系樹脂、架橋ポリスチレン系樹脂、架橋ポリウレタン系樹脂、エポキシ系樹脂等が挙げられる。
【００５５】
上記熱硬化性樹脂としては、例えば、エポキシ系樹脂、熱硬化型変性ポリフェニレンエーテル系樹脂、熱硬化型ポリイミド系樹脂、ユリア系樹脂、アリル樹脂、ケイ素樹脂、ベンゾオキサジン系樹脂、フェノール系樹脂、不飽和ポリエステル系樹脂、ビスマレイミドトリアジン樹脂、アルキド系樹脂、フラン系樹脂、メラミン系樹脂、ポリウレタン系樹脂、アニリン系樹脂等が挙げられる。
【００５６】
次に、本発明の樹脂混合体について説明する。
【００５７】
本発明の樹脂混合体は、上記のガラスフィラーと樹脂とを含む。ガラスフィラーの量は、樹脂１００質量部に対して１０〜３００質量部、２０〜２８０質量部、特に３０〜２６０質量部であることが好ましい。ガラスフィラーの量が少なすぎると、樹脂混合体の機械的強度が低くなる傾向がある。一方、ガラスフィラーの量が多すぎると、樹脂混合体の粘度が高くなりすぎ、樹脂の流動性が低下しやすくなる。
【００５８】
本発明の樹脂混合体は、ガラスフィラーと樹脂との屈折率ｎｄの差が±０．０５以内であることが好ましい。このようにすれば、ガラスフィラーと樹脂の屈折率差に起因する光の散乱を低減することができるため、樹脂混合体の透明性を高めやすい。
【００５９】
本発明の樹脂混合体は、厚み０．５ｍｍにて波長５８８ｎｍにおける光透過率が５０％以上、７０％以上、特に８０％以上であることが好ましい。このような樹脂混合体は、立体造形用として好適である。
【００６０】
本発明の樹脂混合体は、本発明のガラスフィラー以外の材料、例えば粘度調整剤、他のガラスフィラー、セラミックフィラー、金属材料、樹脂材料、炭素材料などを含んでいてもよい。粘度調整剤としては液体のものであっても固体のものであってもよく、特にフュームドシリカは少量の添加で樹脂混合体の粘度を上昇させ、ガラスフィラーの沈降を抑制することができる。ちなみに、フュームドシリカは表面に多数のシラノール基を有し、各フュームドシリカ同士が水素結合して、液体樹脂中にて三次元網目構造を形成するため、樹脂混合体の粘度を高める効果が大きい。フュームドシリカは例えば平均粒子径１〜５００ｎｍ、２〜２００ｎｍ、２〜１００ｎｍ、２〜５０ｎｍ、２〜２０ｎｍ、２〜１０ｎｍのものを用いることができる。
【００６１】
次に、立体造形物の製造方法の一例を説明する。具体的には、光硬化性樹脂を含む樹脂混合体を用いた立体造形物の製造方法について説明する。なお樹脂混合体は既述の通りであり、ここでは説明を省略する。
【００６２】
まず光硬化性樹脂混合体からなる１層の液状層を準備する。例えば液状の光硬化性樹脂混合体を満たした槽内に造形用ステージを設け、ステージ上面が液面から所望の深さ（例えば０．２ｍｍ程度）となるように位置させる。このようにすることで、ステージ上に液状層を準備することができる。
【００６３】
次に、この液状層に活性エネルギー線、例えば紫外線レーザーを照射して光硬化性樹脂を硬化させ、所定のパターンを有する硬化層を形成する。なお活性エネルギー線としては、紫外線の他に、可視光線、赤外線等のレーザー光を用いることができる。
【００６４】
続いて、形成した硬化層上に、光硬化性樹脂混合体からなる新たな液状層を準備する。例えば、前記した造形用ステージを１層分下降させることにより、硬化層上に光硬化性樹脂を導入し、新たな液状層を準備することができる。
【００６５】
その後、硬化層上に準備した新たな液状層に活性エネルギー線を照射して、前記硬化層と連続した新たな硬化層を形成する。
【００６６】
以上の操作を繰り返すことによって硬化層を連続的に積層し、所定の立体造形物を得る。
【実施例】
【００６７】
以下、実施例に基づき本発明を説明するが、本発明はこれらの実施例に限定されるものではない。
【００６８】
表１は本発明の実施例（Ｎｏ．１〜６）、及び比較例（Ｎｏ．７）を示している。
【００６９】
【表１】
2019202902.tif 000002
【００７０】
（ガラスフィラーの作製）
表１の組成となるように、原料粉末を調合し、均一に混合した。得られた原料バッチを１５８０〜１６００℃で均質になるまで溶融した後、一対のローラー間に流し出してフィルム状に成形した。溶融したガラスの一部については７２０℃から５時間かけて室温まで降温し、屈折率測定器（島津製作所社製  ＫＰＲ−２０００）により屈折率を測定した。
【００７１】
フィルム状に成形したガラスをジェットミル粉砕し、ガラス粉末を得た。得られたガラス粉末をテーブルフィーダーで炉内へ供給し、空気バーナーでガラス粉末を１４００〜２０００℃に加熱し、溶融して、ガラス粉末を球状化した。
【００７２】
次に、ガラス粉末表面に付着した微粒子を水で洗浄して取り除いた後、乾燥した。
【００７３】
次いで、球状化したガラス粉末を表１に記載の平均粒子径になるように気流式分級装置にて分級することにより、ガラスフィラーを得た。なお、平均粒子径はレーザー回折式粒度分布測定法により求めた。
【００７４】
（シラン処理）
ビーカーに純水９ｇ及びシランカップリング剤（信越化学社製  ＫＢＭ−５０３）１ｇを混合した。さらに酢酸０．０３ｇを添加し、スターラーを用いて３０分撹拌し、シランカップリング剤を加水分解させた。
【００７５】
次に、別の容器に重量比で、ガラスフィラー：エタノール：加水分解させたシランカップリング剤を２０：１９：１の割合で混合し、１時間撹拌した。
【００７６】
次に、エタノールを蒸発乾燥させ、さらに１１０℃で３０分保持した。
【００７７】
（樹脂混合体の作製）
硬化性樹脂（デジタルワックス社製  ＤＬ３６０）１００質量部に対してシラン処理を施したガラスフィラー４６．５質量部となるように秤量した。さらに、自公転ミキサー（シンキー社製  ＡＲＥ−３１０）を用いて、ガラスフィラー及び硬化性樹脂を混合し、樹脂混合体を得た。なお、光硬化後の硬化性樹脂の屈折率ｎｄは１．５１１であった。
【００７８】
（光透過率測定）
得られた樹脂混合体をスライドガラス上に適量採取し、厚さ０．５ｍｍのガラス板をスペーサとしてもう一枚のスライドガラスで挟み、紫外線を照射して樹脂混合体を硬化させた。
【００７９】
次にスライドガラスを含めた樹脂混合体について、分光光度計（島津製作所製  ＵＶ−３１００）により全光線透過率測定を行い、５８８ｎｍにおける光透過率を測定した。
【００８０】
表１に示すように、本発明の実施例である試料Ｎｏ．１〜６は、光透過率が８０〜８４％と高かった。一方、比較例である試料Ｎｏ．７は、屈折率ｎｄが１．７２５であり、樹脂の屈折率ｎｄとの差が大きいため、光透過率が２２％と低かった。